СПЛАВ
ALLOY

Изобретение относится к области металлургии и касается составов сплавов, которые могут быть использованы в машиностроении.
Известен сплав (латунь), содержащий, мас.%: никель 5,0-26,0; цинк 12,0-49,0; кремний 0,3-0,4; сера 0,01-0,25; серебро 0,01-0,25; бор 0,01-0,25; медь 45,0-72,0 [1].
Задачей изобретения является снижение расхода дорогостоящих никеля и серебра в сплаве.
Технический результат достигается тем, что сплав, содержащий никель, цинк, кремний, серу, серебро, бор, медь, дополнительно включает ванадий, причем компоненты находятся при следующем соотношении, мас.%: никель 2,0-3,0: цинк 12,0-16,0; кремний 0,1-0,12; серебро 0,003-0,005; бор 0,01-0,012; ванадий 0,1-0,15; медь - остальное.
В таблице приведены составы сплава.
Таблица
Компоненты
Содержание, мас.% в составах:
1
2
3
Никель
2,0
2,5
3,0
Цинк
16,0
14,0
12,0
Кремний
0,1
0,11
0,12
Серебро
0,005
0,004
0,003
Бор
0,01
0,011
0,012
Ванадий
0,15
0,13
0,1
Медь
остальное
остальное
остальное
В составе сплава компоненты проявляют себя следующим образом. Кремний уменьшает угар цинка при плавке. Ванадий упрочняет сплав. Серебро и бор способствуют измельчению зерна.
Выплавка сплава может быть проведена в тигельных индукционных печах, футерованных шамотом. Для очистки расплава от растворенного водорода он может быть подвергнут фильтрованию через зернистые фильтры из фторидов кальция и магния, предварительно подогретые до температуры 800°С.
Источники информации
1. Патент №271341 ГДР, 1989.